(57)【特許請求の範囲】
【請求項１】
（Ａ）α−シアノアクリレート、（Ｂ）ジトリメチロールプロパンテトラ（メタ）アクリレート、（Ｃ）過酸化物を含有するシアノアクリレート系接着剤組成物。
【請求項２】
前記（Ａ）成分と（Ｂ）成分の合計量に対して、（Ｂ）成分を１〜５０重量％、前記（Ａ）成分と（Ｂ）成分の合計量１００重量部に対して（Ｃ）成分を０．０１〜５重量部含有する請求項１に記載のシアノアクリレート系接着剤組成物。
【請求項３】
（Ａ）成分がエチル−α−シアノアクリレートである請求項１に記載のシアノアクリレート系接着剤組成物。
【請求項４】
さらに、（Ｆ）アクリルゴムを含有する請求項１に記載のシアノアクリレート系接着剤組成物。
【請求項５】
さらに、（Ｇ）ポリメタクリル酸メチルを含有する請求項１に記載のシアノアクリレート系接着剤組成物。
【請求項６】
さらに、（Ｄ）芳香族電子系配位子を含有する周期律第ＶＩＩＩ族遷移金属メタロセン化合物および（Ｅ）分子内開裂型光ラジカル開始剤を含有する請求項１に記載のシアノアクリレート系接着剤組成物。ただし、（Ｅ）成分は前記（Ｃ）成分と同一でもよい。
【請求項７】
（Ａ）成分がエチル−α−シアノアクリレートである請求項６に記載のシアノアクリレート系接着剤組成物。
【請求項８】
（Ｄ）成分がフェロセン、（Ｅ）成分がビス（２，４，６−トリメチルベンゾイル）フェニルホスフィンオキサイドである請求項６に記載のシアノアクリレート系接着剤組成物。
【請求項９】
さらに、（Ｆ）アクリルゴムを含有する請求項６に記載のシアノアクリレート系接着剤組成物。
【請求項１０】
さらに、（Ｇ）ポリメタクリル酸メチルを添加する請求項６に記載のシアノアクリレート系接着剤組成物。
【発明の詳細な説明】
【技術分野】
【０００１】  本発明は、金属、ゴム、プラスチック等幅広い用途の瞬間接着に使用されるα−シアノアクリレート系接着剤に関し、特に高温多湿の条件下における耐湿熱性および耐薬品性に優れるシアノアクリレート系接着剤組成物に関するものである。更に本発明は、上記特性に加えて、はみ出し部を光硬化させることで白化現象を防止し得るシアノアクリレート系接着剤組成物に関するものである。
【背景技術】
【０００２】  α−シアノアクリレート系接着剤は被着体表面に吸着されている微量の水分により急速にアニオン重合、硬化して、被着体同士を短時間で極めて強固に接着させることから、一液常温硬化型の瞬間接着剤として、金属、プラスチック、ゴム、木材などの接着に広く利用されている。【０００３】  α−シアノアクリレート系接着剤は一般的に耐湿性・耐水性が悪く、特に水回り用途では使用が難しいという欠点があった。その理由として、α−シアノアクリレート系接着剤硬化物自体が水やアルカリ性溶媒などによって分解することや、硬化物の柔軟性が乏しいために接着時に硬化歪みを生じやすく、外部応力や内部応力に対する緩和作用が乏しいことから、高湿熱下においては接着界面に及ぶ影響が大きいことなどがあげられる。しかし、１液、常温で湿気により迅速に硬化すると言うメリットは捨てがたく、生産性が良好で優れた耐湿性・耐水性を示すα−シアノアクリレート系接着剤が望まれている。【０００４】  接着時に生じる内部応力、又は接着後に外部から加わる外部応力を緩和する手法としては、可撓性を付与する目的で飽和共重合ポリエステルを配合するもの（特開昭６３−２８４２７９号公報）、アクリロニトリルブタジエン共重合体を配合するもの（特開平７−５３９２４号公報）などが報告されている。ただこれらの系では柔軟性付与剤がシアノアクリレート硬化物中に分散して存在するだけであり、シアノアクリレート硬化物自体の劣化を防ぐものではないため、高湿熱環境下において満足する耐湿熱性を有するとは言い難い。【０００５】  また、これらとは別にα−シアノアクリレート系接着剤に特定のアクリルモノマーを配合することで、硬化物そのものの耐湿熱性を向上させる手法が報告されている。まず、Ｃ１〜Ｃ４のアルキルもしくはアルコキシ（メタ）アクリレートを添加したα−シアノアクリレート系接着剤が特開昭５８−１８５６６６号公報で報告されている。しかしながら、これでも十分な耐湿熱性を示すものではなかった。その後、特開平６−１４５６０５号公報及び特開平６−１４５６０６号公報には、ジペンタエリスリトール残基を含む３官能以上のアクリレートをシアノアクリレートに添加することが報告されている。これらの発明では、ＥＰＤＭやクロロプレンゴムに対する耐湿熱接着性について報告しているが、いずれも７０℃９５％７２時間と比較的短時間の促進試験の結果であり、高湿熱下および水回り用途において十分な耐湿熱性を有するかと言うとやや疑問が残る。また、これらの発明で実施されている３官能以上のアクリレートは、３官能若しくは６官能のアクリレートのみである。
【特許文献１】特開昭６３−２８４２７９号公報
【特許文献２】特開平７−５３９２４号公報
【特許文献３】特開昭５８−１８５６６６号公報
【特許文献４】特開平６−１４５６０５号公報
【特許文献５】特開平６−１４５６０６号公報
【０００６】  更に、α−シアノアクリレート系接着剤の欠点の中でもう一つ大きなものとして、硬化物周辺に白い粉がふいたような現象（白化現象）が起こることがあり、接着材質の外観を著しく損ねてしまうと言う問題がある。白化現象は接着した際に接着界面からはみ出したα−シアノアクリレート系接着剤が蒸発し、空気中もしくは被着体表面の湿気によって硬化したものが被着体に付着することで起こる。このような白化現象が起こってしまうと外観上良くないだけでなく、電子部品などでは電気抵抗などの電気特性に悪影響を及ぼす可能性もあるため、α−シアノアクリレート系接着剤の用途を狭めてしまう結果となっている。このため、白化現象を起こさずに外観も極めてきれいに硬化するα−シアノアクリレート系接着剤が望まれている。【０００７】  白化現象を防ぐ方法としては、アミン含有溶剤を接着界面からはみ出したα−シアノアクリレートに滴下もしくはスプレー塗布し、はみ出し部分を強制的に硬化させる方法が知られている。しかしこの方法はアミン臭や溶剤臭を感じ、作業的に好ましいものとは言えず、硬化後の外観が必ずしも良いとは限らない。また、より高分子量のα−シアノアクリレート、例えば炭素数３以上のアルキルエステルモノマー、もしくはアルコキシエチルエステルモノマーを用いると、その蒸気圧が小さくなるために蒸発しにくくなり、白化現象も低減させることができる。しかし、蒸発しないわけではないため、完全に白化現象を抑えられるものではない。また、接着スピードが落ちたり、接着強度、耐熱性が低下する傾向がある。このほか、光硬化性を付与することで、はみ出し部分に紫外線や可視光などを光照射することで硬化させる方法が報告されている（特開平９−２４９７０８、特開平１１−１６６００６、特開２００３−２７７４２２）。この方法は外観をきわめてきれいに硬化させることが可能であり、光照射により短時間で硬化させることができるため、白化現象を抑えるのに大きな効果がある。しかし、基本的に一般的なα−シアノアクリレートがベースとなっているため、先に記述した耐湿熱性、耐薬品性、耐熱性といった耐久性は有しておらず、水回り用途や高湿熱環境下での用途、あるいは特殊環境下での使用には不向きであった。
【特許文献６】特開平９−２４９７０８号公報
【特許文献７】特開平１１−１６６００６号公報
【特許文献８】特開２００３−２７７４２２号公報
【発明の開示】
【発明が解決しようとする課題】
【０００８】  本発明は、鉄／鉄の接着はもちろんのこと、ＳＥＢＳ、ＥＰＤＭ、クロロプレンゴムなどの合成ゴム・エラストマーの接着、鉄／合成ゴム・エラストマーの異種材質の接着等幅広い用途において、優れた耐湿熱性を有し、かつ、耐薬品性にも優れたα−シアノアクリレート系接着剤組成物を提供することを目的とする。
また、本発明の他の目的は、上記特性に加え、はみ出し部を光硬化させることで白化現象を防止し得るα−シアノアクリレート系接着剤組成物を提供することを目的とする。
【課題を解決するための手段】
【０００９】  上記課題を解決するために鋭意検討した結果、α−シアノアクリレートに特定の（メタ）アクリレート及び過酸化物を含有するα−シアノアクリレート組成物が優れた耐湿熱性を示すことを見いだし、本発明に至った。【００１０】  即ち、本発明では必須成分として（Ａ）α−シアノアクリレート、（Ｂ）多官能の（メタ）アクリレート、（Ｃ）過酸化物を含有するシアノアクリレート系接着剤組成物により前記課題を解決した。【００１１】  本発明は、第１の好ましい態様として、上記（Ｂ）成分が（Ｂ１）ジトリメチロールプロパンテトラ（メタ）アクリレートである組成物、つまり、
（Ａ）α−シアノアクリレート、
（Ｂ１）ジトリメチロールプロパンテトラ（メタ）アクリレート、
（Ｃ）過酸化物
を含有するシアノアクリレート系接着剤組成物を提供する。本態様の組成物は非常に優れた耐湿熱性を示すため好ましい。【００１２】  また、本発明は、第２の好ましい態様として、上記（Ａ）、（Ｂ）、（Ｃ）成分に加え、下記（Ｄ）および（Ｅ）成分を含有する組成物を提供する。
（Ｄ）芳香族電子系配位子を含有する周期律第ＶＩＩＩ族遷移金属メタロセン化合物（Ｅ）分子内開裂型光ラジカル開始剤
本態様の組成物は、非常に優れた耐湿熱性を示し、且つ、光硬化性が良好なため優れた白化現象防止効果を示すことから好ましい。
【発明の効果】
【００１３】  本発明によるシアノアクリレート系接着剤組成物は、優れた耐湿熱性を示し、且つ、適当な柔軟性を有しており、鉄／鉄やゴム／ゴムなど同系統の被着材接着だけではなく、ゴムと鉄など硬さの異なる被着材の接着についても対応でき、さらには、酸性雰囲気、アルカリ性雰囲気、沸騰水、ガソリンなどに対しても十分な耐性がある。
【発明を実施するための最良の形態】
【００１４】  以下、本発明を詳細に説明する。本発明に用いられるα−シアノアクリレート（（Ａ）成分）の種類としては、従来から公知のα−シアノアクリレートが使用可能である。具体的には、メチル−α−シアノアクリレート、エチル−α−シアノアクリレート、プロピル−α−シアノアクリレート、ブチル−α−シアノアクリレート、シクロヘキシル−α−シアノアクリレート等のアルキル及びシクロアルキル−α−シアノアクリレート、アリル−α−シアノアクリレート、メタリル−α−シアノアクリレート、シクロヘキセニル−α−シアノアクリレート等のアルケニル及びシクロアルケニル−α−シアノアクリレート、プロパンギル−α−シアノアクリレート等のアルキニル−α−シアノアクリレート、フェニル−α−シアノアクリレート、トルイル−α−シアノアクリレート等のアリール−α−シアノアクリレート、ヘテロ原子を含有するメトキシエチル−α−シアノアクリレート、エトキシエチル−α−シアノアクリレート、フルフリル−α−シアノアクリレート、ケイ素を含有するトリメチルシリルメチル−α−シアノアクリレート、トリメチルシリルエチル−α−シアノアクリレート、トリメチルシリルプロピル−α−シアノアクリレート、ジメチルビニルシリルメチル−α−シアノアクリレート等があげられる。この中でも性能的、コスト的な理由からエチル−α−シアノアクリレートが最も好ましい。【００１５】  本発明に用いられる（メタ）アクリレート成分（（Ｂ）成分）は、分子内に２つ以上の（メタ）アクリロイル基を有するものであればその効果が認められる。また、本発明をより特徴づけるためには（メタ）アクリロイル基を分子内に３個以上有する多官能性化合物とすることが有効である。３官能（メタ）アクリレート化合物の具体例としては、トリメチロールプロパントリ（メタ）アクリレート、エトキシ化トリメチロールプロパントリ（メタ）アクリレート、プロポキシ化トリメチロールプロパントリ（メタ）アクリレート、ペンタエリスリトールトリ（メタ）アクリレート、エトキシ化イソシアヌル酸トリ（メタ）アクリレート等が挙げられる。４官能（メタ）アクリレート化合物の具体例としては、ジトリメチロールプロパンテトラ（メタ）アクリレート、ペンタエリスリトールテトラ（メタ）アクリレート、エトキシ化ペンタエリスリトールテトラ（メタ）アクリレート、プロポキシ化ペンタエリスリトールテトラ（メタ）アクリレート、ジトリメチロールプロパンテトラ（メタ）アクリレート等が挙げられる。５官能以上の（メタ）アクリレート化合物の具体例としては、ペンタエリスリトールヘキサ（メタ）アクリレート、ジペンタエリスリトールヘキサ（メタ）アクリレート、ジペンタエリスリトールモノヒドロキシペンタ（メタ）アクリレート、カプロラクトン変性ジペンタエリスリトールヘキサ（メタ）アクリレート等が挙げられる。この他にも（メタ）アクリロイル基を分子内に３個以上有するウレタン（メタ）アクリレート、エポキシ（メタ）アクリレートを用いることができる。これらの中でも４官能以上の（メタ）アクリレート化合物が好ましく、具体的にはジトリメチロールプロパンテトラアクリレート、ジペンタエリスリトールヘキサ（メタ）アクリレート等が挙げられる。なお、前記ジトリメチロールプロパンテトラアクリレートは、商品名「ＮＫエステル  ＡＤ−ＴＭＰ」として、ジペンタエリスリトールヘキサアクリレートは商品名「ＮＫエステル  Ａ−ＤＰＨ」として新中村化学工業社から市販されている。【００１６】  上記（Ｂ）成分の配合量は、（Ａ）成分と（Ｂ）成分の合計量（１００重量％）に対し１〜５０重量％となるように使用されることが適当であり、好ましくは５〜４０重量％であり、更に好ましくは１０〜３０重量％である。（Ｂ）成分の添加量が１重量％未満であると良好な耐湿熱性が発現しない傾向があり、また５０重量％を超えると硬化不良及び強度低下をきたす傾向がある。【００１７】  本発明に用いられる過酸化物（（Ｃ）成分）の具体例としては、一般に知られるハイドロパーオキサイド、ジアルキルパーオキサイド、パーオキシエステル、ジアシルパーオキサイド、パーオキシジカーボネート、パーオキシケタール、ケトンパーオキサイド等の有機過酸化物である。これらの中で好ましい化合物としては、ｔｅｒｔ−ブチルパーオキシイソプロピルモノカーボネート（パーブチルＩ：日本油脂社製）、２，５−ジメチル−２，５−ビス（ｔｅｒｔ−ブチルパーオキシ）ヘキシン−３（パーヘキシン２５Ｂ：日本油脂社製）、クメンハイドロパーオキサイド（パークミルＨ：日本油脂社製）である。【００１８】  上記（Ｃ）成分の配合量は、（Ａ）成分と（Ｂ）成分の合計量１００重量部に対し、０．０１〜１０重量部で使用されることが適当であり、より好ましくは０．０５〜５重量部である。（Ｃ）成分の添加量が０．０１重量部未満であると硬化性が悪くなる傾向があり、また、１０重量部を超えると、保存安定性が悪化する傾向がある。【００１９】  また、本発明の効果を損なわない限り、更に下記の成分のうちの１つあるいは複数の成分を本発明の組成物に加えても良い。
（１）アニオン重合禁止剤
（２）ラジカル重合禁止剤
（３）芳香族電子系配位子を含有する周期律表第ＶＩＩＩ族遷移金属メタロセン化合物
（４）分子内開裂型光ラジカル開始剤
（５）増粘剤
（６）硬化促進剤、タフナー及び熱安定剤のような特定添加物
（７）香料、染料、顔料等【００２０】  （１）アニオン重合禁止剤は、組成物の貯蔵安定性を増大させるために加えられる。既知の禁止剤の例として、二酸化硫黄、三酸化硫黄、酸化窒素、メタンスルホン酸、フッ化ホウ素、フッ化水素やｐ−トルエンスルホン酸等があげられる。【００２１】  （２）ラジカル重合禁止剤の例としては、キノン、ヒドロキノン、ｔ−ブチルヒドロキノン、ｔ−ブチルヒドロキシアニソール、ｔ−ブチルカテコール、ｐ−メトキシフェノール等があげられる。【００２２】  （３）芳香族電子系配位子を含有する周期律第ＶＩＩＩ族遷移金属メタロセン化合物の具体例としては、遷移金属が鉄であるフェロセン、オスミウムであるオスモセン、ルテニウムであるルテノセン、コバルトであるコバルセン、ニッケルであるニッケルセンを始めとする周期律第ＶＩＩＩ族遷移金属からなるメタロセン化合物を挙げることが出来る。これらの中でも、フェロセン或いはその誘導体が好ましい。また、特開２００３−２７７４２２号公報に記載される芳香族電子系配位子を有する周期律表第ＶＩＩＩ族の遷移金属メタロセン化合物が使用できる。これらの中で好ましい化合物としては、フェロセン、エチルフェロセン、ｎ−ブチルフェロセン、ベンゾイルフェロセン、アセチルフェロセン、ｔ−アミルフェロセン、１，１’−ジメチルフェロセン、１，１’−ジ−ｎ−ブチルフェロセン、１，１’−ジベンゾイルフェロセン、１，１’−ジ（アセチルシクロペンタジエニル）アイロン、ビス（ペンタメチルシクロペンタジエニル）アイロン、ビス（シクロペンタジエニル）オスミウム、ビス（ペンタメチルシクロペンタジエニル）オスミウム、ビス（シクロペンタジエニル）ルテニウム、ビス（ペンタメチルシクロペンタジエニル）ルテニウムであり、この中でより好ましいのはフェロセン、エチルフェロセン、ｎ−ブチルフェロセン、ベンゾイルフェロセンである。【００２３】  （４）分子内開裂型光ラジカル開始剤の具体例としては、下記（イ）〜（ホ）の光開始剤が挙げられ、これらを１種単独で、あるいは数種を混合して使用することができる。
（イ）アセトフェノン系光開始剤として、４−フェノキシジクロロアセトフェノン、４−ｔ−ブチル−ジクロロアセトフェノン、４−ｔ−ブチル−トリクロロアセトフェノン、ジエトキシアセトフェノン、２−ヒドロキシ−２−メチル−１−フェニルプロパン−１−オン、１−（４−イソプロピルフェニル）−２−ヒドロキシ−２−メチルプロパン−１−オン、１−（４−ドデシルフェニル）−２−ヒドロキシ−２−メチルプロパン−１−オン、４−（２−ヒドロキシエトキシ）−フェニル−（２−ヒドロキシ−２−プロピル）ケトン、１−ヒドロキシシクロヘキシルフェニルケトン、２−メチル−１−（４−（メチルチオ）フェニル）−２−モルホリノプロパン−１−オン、２−ベンジル−２−ジメチルアミノ−１−（４−モルフォリノフェニル）−ブタノン−１、２，２−ジメトキシ−２−フェニルアセトフェノンなどが挙げられる。
（ロ）ベンゾイン系光開始剤として、ベンゾイン、ベンゾインメチルエーテル、ベンゾインエチルエーテル、ベンゾインイソプロピルエーテル、ベンゾインイソブチルエーテル、ベンジルメチルケタールなどが挙げられる。
（ハ）アシルフォスフィンオキサイド系光開始剤として、メチルイソブチロイル−メチルホスフィネート、メチルイソブチロイル−フェニルホスフィネート、２，４，６−トリメチルベンゾイルフェニルエトキシホスフィンオキサイド、２，４，６−トリメチルベンゾイルジフェニルホスフィンオキサイドなどが挙げられる。
（ニ）ビスアシルフォスフィンオキサイド系光開始剤として、ビス（２，４，６−トリメチルベンゾイル）フェニルホスフィンオキサイド、ビス（２，６−ジメトキシベンゾイル）−２，４，４−トリメチルペンチルホスフィンオキサイドなどが挙げられる。
（ホ）その他の光開始剤として、ビス（η５−２，４−シクロペンタジエン−１−イル）−ビス（２，６−ジフルオロ−３−（１Ｈ−ピロール−１−イル）−フェニル）チタニウム、α−アシロキシムエステル、メチルフェニルグリオキシレート、３，３’，４，４’−テトラ（ｔ−ブチルパーオキシカルボニル）ベンゾフェノン、２，２’−アゾビス（２−メチルブチロニトリル）などが挙げられる。
これらの中でより好ましいのは２，４，６−トリメチルベンゾイルフェニルエトキシホスフィンオキサイド、２，４，６−トリメチルベンゾイルジフェニルホスフィンオキサイド、ビス（２，４，６−トリメチルベンゾイル）フェニルホスフィンオキサイド、ビス（２，６−ジメトキシベンゾイル）−２，４，４−トリメチルペンチルホスフィンオキサイドである。２，４，６−トリメチルベンゾイルフェニルエトキシホスフィンオキサイド及び２，４，６−トリメチルベンゾイルジフェニルホスフィンオキサイドはそれぞれ「ルシリンＴＰＯ」、「ルシリンＴＰＯ−Ｌ」としてＢＡＳＦ社より市販されている。ビス（２，４，６−トリメチルベンゾイル）フェニルホスフィンオキサイドは「Ｉｒｇａｃｕｒｅ８１９」、ビス（２，６−ジメトキシベンゾイル）−２，４，４−トリメチルペンチルホスフィンオキサイドは「Ｉｒｇａｃｕｒｅ１７００」としてチバ・スペシャルティ・ケミカルズ社より市販されている。なおＩｒｇａｃｕｒｅ１７００は２−ヒドロキシ−２−メチル−１−フェニル−１−オンとビス（２，６−ジメトキシベンゾイル）−２，４，４−トリメチルペンチルホスフィンオキサイドの７５：２５の混合物である。【００２４】  （５）増粘剤は組成物の粘度を増大させるために加えられる。増粘剤の例として、ポリ（メチル）メタクリレート、メタクリレートタイプ共重合体、アクリル系ラバー、セルロース誘導体、ポリビニルアセテート及びポリ（α−シアノアクリレート）等があげられる。この中でも分子量が１０万〜４０万（ｇ／ｍｏｌ）のポリ（メチル）メタクリレートを使用すると糸引きも少なく増粘することができ、より好ましい。【００２５】  また、通常の多くの重合体添加剤もまた強靱化のために加えられる。その例として、特公平４−７５２６８号公報に記載されるようなアクリル系エラストマー（ゴム）、アクリロニトリル共重合体エラストマー（ゴム）、フルオロエラストマー及び微細シリカフィラー等の充填剤があげられる。また、微細シリカフィラーについてはあらかじめナノレベルのシリカフィラーを分散させている（Ｂ）成分、多官能（メタ）アクリレートを用いることで、粘度を上昇させ過ぎずに樹脂強度を向上させることも可能である。この中でもアクリルゴムを使用すると耐衝撃性、耐はく離性が向上し、より好ましい。【００２６】  （６）硬化促進剤の例としては、ポリエチレングリコール誘導体、クラウンエーテル及びその誘導体、カリックスアレーン誘導体、チアカリックスアレーン誘導体などがあげられる。【００２７】  上記した各種添加剤の添加量は、本発明の効果を損なわない程度に任意量を添加すればよい。例えば上記したポリ（メチル）メタクリレート、メタクリレートタイプ共重合体などの増粘剤や、アクリル系エラストマー（ゴム）、アクリロニトリル共重合体エラストマー（ゴム）などのエラストマー類、微細シリカフィラー等の充填剤は、（Ａ）成分と（Ｂ）成分の合計量１００重量部に対して１〜５０重量部の範囲で比較的多量に添加でき、また硬化促進剤などは極少量の添加で有効に作用する場合もある。【００２８】  また、難接着材料として知られるポリエチレン、ポリプロピレン、ポリフルオロエチレン、ポリアセタールの非極性又は高結晶性プラスチック、更に軟質ポリ塩化ビニル、シリコンゴム、ＥＰＤＭ、ＳＥＢＳなど非極性又は可塑剤が大量に配合されているゴムを接着する際にはプライマーと呼ばれる接着界面の仲介物質を使用することにより接着性を著しく向上させることができる。これは本発明の接着剤組成物においても同様である。一般的なプライマー成分としてはアルミニウムアルコラート及びアルミニウムキレート塩、ピリジン系化合物、ルチジン、第３級アミン、ホスフィン及びホスファイト系化合物、アルデヒドアニリン系化合物、アミジン化合物、イミダゾール誘導体、有機含窒化合物と無機塩基性化合物を併用する方法などが知られており、これらの化合物を溶媒等に溶解または分散して、被着体の一方若しくは両方の表面に予め塗布しプライマー層を形成するようにして用いる。更に、ラジカル重合を促進させる目的で上記プライマーに過酸化物を添加して使用しても良い。【００２９】  本発明の第１の好ましい態様において、上記シアノアクリレート系接着剤組成物を構成する（Ｂ）成分はアクリロイル基及びメタクリロイル基を分子内に４個有する、ジトリメチロールプロパンテトラ（メタ）アクリレート（Ｂ１）である。中でも、ジトリメチロールプロパンテトラアクリレートが最も好ましい。上記したように、ジトリメチロールプロパンテトラアクリレートは「ＮＫエステル  ＡＤ−ＴＭＰ」として新中村化学工業社から市販されている。【００３０】  （Ｂ１）成分の配合量は、上記（Ｂ）成分の配合量と同様、（Ａ）成分と（Ｂ１）成分の合計量（１００重量％）に対し、１〜５０重量％となるように使用されることが適当であり、好ましくは５〜４０重量％、更に好ましくは１０〜３０重量％である。【００３１】  本態様に基づくシアノアクリレート系接着剤組成物は、（Ｂ）成分として他の化合物を用いた場合に比べて、優れた耐湿熱性を示すため好ましい。【００３２】  また、第１の好ましい態様に基づくシアノアクリレート系接着剤組成物において、上記で例示した分子内開裂型光ラジカル開始剤のうち、ビスアシルフォスフィン（ＢＡＰＯ）系開裂型開始剤の一種であるビス（２，４，６−トリメチルベンゾイル）フェニルホスフィンオキサイド（Ｉｒｇａｃｕｒｅ８１９：ＣｉｂａＳｐｅｃｉａｌｔｙＣｈｅｍｉｃａｌｓ社製）を用いることが、硬化性、貯蔵安定性、耐湿性、接着性などの性質の良好なバランスが得られる点で最も好ましい。【００３３】  本発明の第２の好ましい態様において、シアノアクリレート系接着剤組成物は上記（Ａ）、（Ｂ）、（Ｃ）成分に加え、上記（３）芳香族電子系配位子を含有する周期律第ＶＩＩＩ族遷移金属メタロセン化合物（以下、（Ｄ）成分と呼ぶ）および上記（４）分子内開裂型光ラジカル開始剤（以下、（Ｅ）成分と呼ぶ）を含有する。【００３４】  尚、上記（Ｄ）成分および（Ｅ）成分それぞれの具体例および好ましい例は上記（３）および（４）で述べた通りである。【００３５】  上記（Ｄ）成分の配合量は選択する成分や（Ｅ）成分との組み合わせによっても異なるが、（Ａ）成分と（Ｂ）成分の合計量１００重量部に対し、０．０００１〜５重量部であり、より好ましくは０．００１〜１重量部である。（Ｄ）成分の添加量が０．００��１重量部未満であると光硬化性が悪くなる傾向があり、５重量部を超えると保存安定性が低下する傾向がある。【００３６】  上記（Ｅ）成分の添加量は（Ｄ）成分との組み合わせによって異なるが、（Ａ）成分と（Ｂ）成分の合計量１００重量部に対して、０．０１〜１０重量部であり、より好ましくは０．０５〜３．０重量部である。【００３７】なお、上記各成分それぞれを２種類以上の混合物として使用する際の添加量は各成分の合計量を上記の添加量とすることが好ましい。【００３８】  本発明の第２の好ましい態様に基づくシアノアクリレート系接着剤組成物は被着体表面の微量の湿気による湿気硬化性と光照射による光硬化性を兼ね備えている。このため、従来のシアノアクリレート系接着剤では困難であった、被着体同士の間隔が大きい場合であったり、接着部からはみ出した部分、コーティングのように一対の被着体に挟まれていない場合においても、光照射することで速やかに硬化させることができる。【００３９】  本態様では、（Ｄ）成分と（Ｅ）成分の複合作用により（Ａ）成分に光硬化性を付与しているが、（Ｅ）成分は（Ｂ）成分に対する光ラジカル重合開始剤としても作用していると思われる。また、（Ｅ）成分の光硬化性を向上させる等の目的で、（Ｅ）成分以外の化合物、例えば、水素引き抜き型の光ラジカル開始剤を併用することもできる。【００４０】  更に、メタロセン化合物の光吸収波長が５００ｎｍ以上の長波長側にもあるため、本態様のシアノアクリレート系接着剤組成物はより広い波長領域、即ち紫外光、あるいは可視光領域の光でも光硬化が可能である。これにより、例えば光ディスクなど紫外線吸収剤を含有した被着体などの接着についても有効である。【００４１】  光照射による硬化方法は、本態様のシアノアクリレート系接着剤組成物を被着体に塗布、接着した後、はみ出し部分などに高圧水銀灯、ハロゲンランプ、キセノンランプ、太陽光などを利用して主に電子線、紫外線、可視光、近赤外光を照射することによって硬化させるものである。照射光の有効波長はメタロセン化合物、分子内開裂型光ラジカル開始剤の種類によって異なるが、紫外光、可視光が好ましい。
【実施例】
【００４２】  以下に実施例及び比較例を参照して本発明を更に詳細に説明するが、本発明はこれら実施例により何ら限定されるものではない。【００４３】［実施例１Ａ〜６Ａおよび比較例１Ａ〜７Ａ］
表１Ａに示す配合割合にてそれぞれα−シアノアクリレート系接着剤組成物を調整した（実施例１Ａ〜６Ａ及び比較例１Ａ〜５Ａ）。次に、それぞれの組成物の特性を下記に示す試験方法を用いて評価した。その結果を表１Ａに示す。【００４４】  Ｆｅ（鉄）／Ｆｅ（鉄）の引張せん断接着強度試験はＪＩＳ  Ｋ−６８６１に準じて行った。試験片は脱脂した１００×２５×１．６ｍｍの冷間圧廷鋼板（ＳＰＣＣ−ＳＤ）（アサヒビーテクノ社製）を用い、接着部（１０×２５ｍｍ）を＃２４０のサンドペーパーにて研磨後洗浄し、それぞれ実施例１Ａ〜６Ａ、比較例１Ａ〜５Ａにて調整した接着剤にて試験片を接着、クリップにて固定し、２３±２℃、５５±５ＲＨ％の環境下に７２時間放置し接着した。この時の接着強度を「初期」とした。更にこの接着試験片を８０℃９５％７２時間及び１，０００時間エージングした後、２３±２℃、５５±５ＲＨ％の環境下に２４時間放置後、引張せん断接着強さを測定した結果が「８０℃９５％  ７２ｈ」及び「８０℃９５％  １０００ｈ」欄に記載された値である。引張速度は毎分１０ｍｍである。【００４５】
【表１】
0004983600.tif 000002
【００４６】  尚、表１Ａの配合表に記載された配合量は全て重量（ｇ）である。また、各種略号は次のことを意味する。「ＥＣＡ」は、エチル−α−シアノアクリレートである。「ＡＤ−ＴＭＰ」はジトリメチロールプロパンテトラアクリレート（新中村化学工業社製：ＮＫエステル  ＡＤ−ＴＭＰ）である。「Ｓ−１８００Ａ」はイソステアリルアクリレート（新中村化学工業社製：ＮＫエステル  Ｓ−１８００Ａ）である。「Ａ−ＴＭＰＴ」はトリメチロールプロパントリアクリレート（新中村化学工業社製：ＮＫエステル  Ａ−ＴＭＰＴ）である。「Ａ−ＤＰＨ」はジペンタエリスリトールヘキサアクリレート（新中村化学工業社製：ＮＫエステル  Ａ−ＤＰＨ）である。「アクリルゴム」はエチレンメタクリレート共重合体である。「ＰＭＭＡ」はポリメチルメタクリレートである。「パークミルＨ」はクメンハイドロオキサイド（日本油脂社製）である。【００４７】  表１Ａから、Ｆｅ（鉄）／Ｆｅ（鉄）では８０℃９５％１０００時間と過酷な条件に暴露しても良好な耐湿熱性を有するものは実施例１Ａ〜６Ａ及び比較例３Ａであることが分かる。α−シアノアクリレートにアクリルモノマーを混合すると、α−シアノアクリレート系接着剤とアクリルモノマーは反応形態が異なるため共重合は期待できないが、シアノアクリレートがアニオン重合によって硬化した後にラジカル重合により網目状アクリル架橋構造の導入が期待できる。だが、表１Ａの結果からアクリル成分の官能基（アクリロイル基またはメタクロイル基）数が３以下であると、８０℃９５％１０００時間後において急激に強度低下が見られている。これはアクリル成分の架橋点の数が少ないことが原因と思われ、より架橋可能な官能基数が多いものを使用すると、アクリル成分が細かいラダー状構造を構成し、微細な凸凹を有する硬化物になることで物理的に湿気の進入を防ぐ効果があると思われる。ＳＥＭ（走査電子顕微鏡）により破断面構造を観察したが、１０，０００倍においても均一に凸凹構造が見られることを確認している。【００４８】  次に、実施例５Ａ，６Ａ及び比較例５Ａで調整したα−シアノアクリレート系接着剤組成物、及び表２Ａに示す配合割合にて調整したα−シアノアクリレート系接着剤組成物を（比較例６Ａ〜７Ａ）を、以下に示す試験方法にて評価した。その結果を表２Ａに合わせて記載した。【００４９】  表２Ａに示す各種エラストマー（ＳＥＢＳ、ＣＲ、ＥＰＤＭ）の接着性についての試験方法を説明する。本試験はエポキシ樹脂系のカチオン電着塗装を施した１００×２５×１．６ｍｍの冷間圧廷鋼板（ＳＰＣＣ−ＳＤ）にてエラストマー（ゴム）材を挟み込むように接着し（カチオン電着鉄／エラストマー／カチオン電着鉄のサンドイッチ式（２０×２５ｍｍオーバーラップ））、引張せん断接着強さを測定するもので、それぞれ実施例５Ａ〜６Ａ及び比較例５Ａ〜７Ａにて調整した各種接着剤組成物にて試験片を貼合わせクリップにて固定した後、２３±２℃、５５±５ＲＨ％の環境下に７２時間放置し接着した。この時の接着強度を「初期」とした。更にこの接着試験片を８０℃９５％７２時間及び１，０００時間エージングした後、２３±２℃、５５±５ＲＨ％の環境下に２４時間放置後、引張せん断接着��さを測定した結果が「８０℃９５％  ７２ｈ」及び「８０℃９５％  １０００ｈ」欄に記載された値である。引張速度は毎分１０ｍｍである。また、表中、「プライマーＴＢ１７９７使用」とあるものについては、エラストマー（ゴム）表面に瞬間接着剤用プライマーであるＴＢ１７９７（スリーボンド１７９７（アミン系化合物）：スリーボンド社製）を塗布し、乾燥させた後接着を行ったものである。【００５０】
【表２】
0004983600.tif 000003
【００５１】  表２Ａ中のＳＥＢＳはポリスチレン−ポリ（エチレン／ブチレン）ブロック−ポリスチレン、ＥＰＤＭはエチレンプロピレンジエン三元共重合体、ＣＲはクロロプレンゴムのそれぞれ略である。【００５２】  表２Ａによると、実施例５Ａ〜６Ａと比較例５Ａ〜７Ａを比較すると、プライマーの有り／無しに関わらず、実施例５Ａ〜６Ａが８０℃９５％１０００時間後においても強度低下が無く、優れた耐湿熱性を有していることが分かる。表１Ａで良好な耐湿熱性を有していた比較例３Ａにアクリルゴムを添加した系（比較例７Ａ）では、硬さの異なる異種被着材間の接着性が低下していることが解る。この要因の１つとしては、比較例３Ａ及び７Ａに使用しているアクリル成分がアクリロイル基を６つ有し、非常に硬い硬化物になるため、エラストマー（ゴム）／鉄のような硬さの異なる被着材の熱伸縮の違いや硬化収縮などの内部応力、その他の外部応力に対応しきれないことが考えられる。よって、表２Ａから十分な耐湿熱性を保ち、且つ、程よい柔軟性を持たせるには４官能アクリレートを用いるのが好ましいと言える。【００５３】  また、表２Ａの結果から、難接着材として知られるエラストマー（ゴム）・プラスチックについては、接着する際にプライマーを併用する事で、接着力の立ち上がりが速くなり、且つ、十分な接着力が得られる事が分かる。さらに、実施例５ＡはＥＰＤＭ、ＣＲについても同様に優れた耐湿熱性を示すことが分かる。この結果から本発明は幅広いゴム材料について適応可能であると言える。【００５４】  つぎに、実施例５Ａ及び比較例５Ａ〜７Ａで調整したα−シアノアクリレート系接着剤組成物について、その硬化物の耐薬品性試験の結果を表３Ａに示す。この耐薬品性試験は下記の方法によって行った。先に説明したカチオン電着鉄／ＳＥＢＳ／カチオン電着鉄のサンドイッチ式にテストピースを接着し、２３±２℃、５５±５ＲＨ％の環境下にて７２時間養生した。その後、各薬品に所定時間浸漬し、軽く洗浄・乾燥後、常温にて３時間放置した後テンシロン引張試験機にて引張せん断接着強さを測定した。引張速度は毎分１０ｍｍである。なお、今回の試験はすべてエラストマー（ゴム）表面をＴＢ１７９７によってプライマー処理して行った。【００５５】  表３Ａ中の「引張せん断接着強さ保持率」とは、浸漬後接着強度÷初期強度であり、これを百分率にて表中に示す。また、各薬品への浸漬条件を次に示す。
（１）２５％メタノール水溶液、（２）３７％硫酸水溶液、（３）酸性洗剤及び（４）アルカリ性洗剤は常温（２５℃）にて７２時間浸漬した。（５）沸騰水は沸騰水中にて３０分、（６）ガソリンは常温（２５℃）にて３０分浸漬した。【００５６】
【表３】
0004983600.tif 000004
【００５７】  表３Ａより特にシアノアクリレートポリマーを分解させるアルカリ性洗剤、沸騰水において耐久性の差が顕著に表れており、アクリロイル基を４以上有する実施例５Ａ及び比較例７Ａは、大きな強度低下はなく良好な耐薬品性があると言えるが、比較例７Ａについては初期強度が弱いこと、組成物が硬くなり過ぎるなどの欠点も有するため、実施例５Ａの方が総合的にバランスが良い。【００５８】
［実施例３Ｂ、５Ｂ〜１３Ｂ、比較例１Ｂ〜７Ｂおよび参考例１Ｂ〜３Ｂ］
まず、実施例に先立ち、本発明のシアノアクリレート系接着剤組成物の評価に使用した測定機器等について説明する。
【００５９】  光硬化する際に用いた紫外線照射装置は４ｋＷ高圧水銀灯（ウシオ電機社製）を用い、１５ｃｍの距離から試料に光照射を行った。１回の光照射の積算光量は１０００ｍＪ／ｃｍ２である。積算光量は積算光量計ＵＩＴ−１５０（ウシオ電機社製）により測定した。【００６０】  表１Ｂに示す配合割合にてそれぞれα−シアノアクリレート系接着剤組成物を調整した（実施例１Ｂ〜１３Ｂ及び比較例１Ｂ〜７Ｂ）。次に、それぞれの組成物の特性を下記に示す試験方法を用いて評価した。その結果を表１Ｂに示す。【００６１】  高温高湿下での暴露試験はＡｌ（アルミ）／Ａｌ（アルミ）の引張せん断接着強度試験にて評価した。試験片は脱脂した１００×２５×３．０ｍｍのアルミニウム板（ＪＩＳ  Ｈ  ４０００（Ａ１０５０Ｐ）アサヒビーテクノ社製）を用い、接着部（１０×２５ｍｍ）を＃２４０のサンドペーパーにて研磨後洗浄し、それぞれ実施例１Ｂ〜１３Ｂ、比較例１Ｂ〜７Ｂにて調整した接着剤にて試験片を接着、クリップにて固定し、１０００ｍＪ／ｃｍ２の紫外線照射をした後、２３±２℃、５５±５％ＲＨの環境下に７２時間放置し接着した。この時の接着強度を「初期」とした。更にこの接着試験片を８０℃９５％ＲＨ７２時間及び１，０００時間エージングした後、２３±２℃、５５±５％ＲＨの環境下に２４時間放置後、引張せん断接着強さを測定した結果が「８０℃９５％  ７２ｈ」及び「８０℃９５％  １０００ｈ」欄に記載された値である。引張速度は毎分１０ｍｍである。【００６２】  更に、高温熱時接着強度試験はＦｅ（鉄）／Ｆｅ（鉄）の引張せん断接着試験にて評価した。試験片は脱脂した１００×２５×１．６ｍｍの冷間圧廷鋼板（ＪＩＳ  Ｇ  ３１４１（ＳＰＣＣ−ＳＤ）アサヒビーテクノ社製）を用い、接着部（１０×２５ｍｍ）を＃２４０のサンドペーパーにて研磨後洗浄し、それぞれ実施例１Ｂ〜１３Ｂ、比較例１Ｂ〜７Ｂにて調整した接着剤にて試験片を接着、クリップにて固定し、１０００ｍＪ／ｃｍ２の紫外線照射をした後、２３±２℃、５５±５％ＲＨの環境下に７２時間放置し接着した。その後試験片を１２０℃の環境下において１時間放置し、その温度環境下にて引張せん断接着強さを測定した結果が「１２０℃熱時１ｈ後」欄に記載した値であり、１２０℃環境下において５００時間放置した後、１２０℃環境下にて引張せん断接着強さを測定した結果が「１２０℃熱時５００ｈ後」欄に記載した値である。引張速度は毎分１０ｍｍである。【００６３】  あわせて、接着した被着体に白化現象が発生したか否かを評価した結果が「白化現象の有無」欄に記載したものである。「あり」の場合が白化現象を確認したと言うことであり、「なし」の場合が白化現象なくきれいに接着できたと言うことであり、外観、被着体への汚染なく接着ができることを意味している。【００６４】
【表４】
0004983600.tif 000005
【００６５】  尚、表１Ｂの配合表に記載された配合量は全て重量（ｇ）である。また、表中の各種略号は次のことを意味する。「ＥＣＡ」は、エチル−α−シアノアクリレートである。「Ｓ−１８００Ａ」はイソステアリルアクリレート（新中村化学工業社製：ＮＫエステル  Ｓ−１８００Ａ）である。「Ａ−ＨＤ−Ｎ」は１，６−ヘキサンジオールジアクリレート（新中村化学工業社製：ＮＫエステル  Ａ−ＨＤ−Ｎ）である。「Ａ−ＴＭＰＴ」はトリメチロールプロパントリアクリレート（新中村化学工業社製：ＮＫエステル  Ａ−ＴＭＰＴ）である。「ＡＤ−ＴＭＰ」はジトリメチロールプロパンテトラアクリレート（新中村化学工業社製：ＮＫエステル  ＡＤ−ＴＭＰ）である。「Ａ−ＤＰＨ」はジペンタエリスリトールヘキサアクリレート（新中村化学工業社製：ＮＫエステル  Ａ−ＤＰＨ）である。「アクリルゴム」はエチレンメタクリレート共重合体である。「ＰＭＭＡ」はポリメチルメタクリレートである。「パークミルＨ」はクメンハイドロオキサイド（日本油脂社製）である。「Ｉｒｇａｃｕｒｅ８１９」はビス（２，４，６−トリメチルベンゾイル）フェニルホスフィンオキサイド（ＣｉｂａＳｐｅｃｉａｌｔｙＣｈｅｍｉｃａｌｓ社製）である。「Ｉｒｇａｃｕｒｅ１７００」は２−ヒドロキシ−２−メチル−１−フェニル−１−オンとビス（２，６−ジメトキシベンゾイル）−２，４，４−トリメチルペンチルホスフィンオキサイドの７５：２５の混合物である（ＣｉｂａＳｐｅｃｉａｌｔｙＣｈｅｍｉｃａｌｓ社製）。「ＬｕｃｉｒｉｎＴＰＯ」は２，４，６−トリメチルベンゾイルフェニルエトキシホスフィンオキサイド（ＢＡＳＦ社製）である。「ＬｕｃｉｒｉｎＴＰＯ−Ｌ」は２，４，６−トリメチルベンゾイルジフェニルホスフィンオキサイド（ＢＡＳＦ社製）である。【００６６】
表１Ｂから、８０℃９５％ＲＨ１０００時間と過酷な条件に暴露しても良好な耐湿熱性を有するものは実施例３Ｂ、５Ｂ〜１３Ｂ、比較例２Ｂ〜５Ｂ及び参考例１Ｂ〜３Ｂであることが分かる。α−シアノアクリレートにアクリルモノマーを混合すると、α−シアノアクリレート系接着剤とアクリルモノマーは反応形態が異なるため共重合は期待できないが、シアノアクリレートがアニオン重合によって硬化した後にラジカル重合により網目状アクリル架橋構造の導入が期待できる。だが、表１Ｂの結果からアクリル成分の官能基（アクリロイル基またはメタクロイル基）数が１であると、８０℃９５％ＲＨ１０００時間後において急激に強度低下が見られている。これはアクリル成分の架橋点の数が少ないことが原因と思われ、より架橋可能な官能基数が多いものを使用すると、アクリル成分が細かいラダー状構造を構成し、微細な凸凹を有する硬化物になることで物理的に湿気の進入を防ぐ効果があると思われる。ＳＥＭ（走査電子顕微鏡）により破断面構造を観察したが、１０，０００倍においても均一に凸凹構造が見られることを確認している。よって、より好ましくは３官能以上のアクリルモノマーを使用するのが適当である。
【００６７】
１２０℃熱時引張せん断接着強度試験（Ｆｅ／Ｆｅ）の結果から、８０℃９５％ＲＨ暴露試験同様、実施例３Ｂ、５Ｂ〜１３Ｂ、比較例２Ｂ〜５Ｂ及び参考例１Ｂ〜３Ｂは良好な熱時強度を有しており、１２０℃環境下においても十分な実用強度を示していることが分かる。これは上記同様、アクリル成分の網目状架橋構造により熱時においても高強度を維持しているものと思われる。また、ＤＭＡ（動的粘弾性測定）において確認したところ、１２０℃環境下において、十分な硬さ（貯蔵弾性率Ｅ’が１０８Ｐａ以上）を有し、且つ、ｔａｎδが最大もしくは大きくなることがわかった。これは１２０℃環境下において硬いアクリル架橋構造成分と柔らかいシアノアクリレート成分とが共存し、柔らかいシアノアクリレート成分が内部応力及び外的衝撃などをうまく緩和することで良好な熱時強度を示しているものと思われる。
【００６８】
しかし、白化現象の有無について見てみると、白化現象がなく周辺への汚染なくきれいに接着・硬化できているのは実施例３Ｂ、５Ｂ〜１３Ｂ、比較例１Ｂ及び参考例１Ｂ〜３Ｂのみである。この中で比較例１Ｂは十分な耐湿熱性及び熱時強度を有していないことから、このような用途には不向きであることがわかる。十分な耐湿熱性及び熱時強度を示していた比較例２Ｂ〜５Ｂについては、硬化後に白化現象が生じており、外観及び周辺部品などへの汚染という点で使用範囲が非常に狭くなってしまう欠点がある。実施例３Ｂ、５Ｂ〜１３Ｂ及び参考例１Ｂ〜３Ｂにおいては、耐湿熱性、熱時強度、外観等すべてにおいて良好な結果が得られており、幅広い用途への利用が可能である。
【００６９】  次に、実施例６Ｂ及び比較例５Ｂ、７Ｂで調整したα−シアノアクリレート系接着剤組成物を、以下に示す試験方法にて評価した。その結果を表２Ｂに合わせて記載した。【００７０】  表２Ｂに示す各種ゴム（ＳＥＢＳ、ＣＲ、ＥＰＤＭ）の接着性についての試験方法を説明する。「セットタイム」はＥＰＤＭゴム板を用いて行った。１００×２５×２．０ｍｍのＥＰＤＭゴム板と１００×１５×２．０ｍｍのＥＰＤＭゴム板とを５０ｍｍのオーバーラップにて接着し、クリップにて固定して、３５０ｍＪ／ｃｍ２の紫外線照射した後、照射後から手で引っ張ってとれなくなるまでの時間をセットタイムとする。接着強度についての試験はカチオン電着塗装した１００×２５×１．６ｍｍの冷間圧廷鋼板（ＳＰＣＣ−ＳＤ）にてゴム材を挟み込むように接着し（カチオン電着鉄／ゴム／カチオン電着鉄のサンドイッチ式（２０×２５ｍｍオーバーラップ））、引張せん断接着強さを測定するもので、それぞれ実施例６Ｂ及び比較例５Ｂ、７Ｂにて調整した各種接着剤組成物にて試験片を貼合わせクリップにて固定し、１０００ｍＪ／ｃｍ２の紫外線照射をした後、２３±２℃、５５±５％ＲＨの環境下に７２時間放置し接着した。この時の接着強度を「初期」とした。更にこの接着試験片を８０℃９５％ＲＨ７２時間及び１，０００時間エージングした後、２３±２℃、５５±５％ＲＨの環境下に２４時間放置後、引張せん断接着強さを測定した結果が「８０℃９５％  ７２ｈ」及び「８０℃９５％  １０００ｈ」欄に記載された値である。引張速度は毎分１０ｍｍである。また、表中、「プライマーＴＢ１７９７Ｅ使用」とあるものについては、ゴム表面に瞬間接着剤用プライマーであるＴＢ１７９７Ｅ（スリーボンド１７９７Ｅ（アミン系化合物）：スリーボンド社製）を塗布し、乾燥させた後接着を行ったものである。【００７１】
【表５】
0004983600.tif 000006
【００７２】  表２Ｂ中のＳＥＢＳはポリスチレン−ポリ（エチレン／ブチレン）ブロック−ポリスチレン、ＣＲはクロロプレンゴム、ＥＰＤＭはエチレンプロピレンジエン三元共重合体のそれぞれ略である。【００７３】  表２Ｂからセットタイムを比較すると、比較例５Ｂに比べ、実施例６Ｂは格段に速硬化性が良くなっていることがわかる。これははみ出し部が光照射によって迅速に硬化したことによって仮固定の効果が得られていることによる。これにより製造工程で治具による固定時間が短縮でき、使用する治具数なども削減できることから大幅なコストダウン効果が得られると考えられる。また、ＳＥＢＳの接着耐久性について実施例６Ｂと比較例５Ｂ、７Ｂを比較すると、プライマーの有り／無しに関わらず、実施例６Ｂ及び比較例５Ｂが８０℃９５％ＲＨ１０００時間後においても強度低下が無く、優れた耐湿熱性を有していることが分かる。【００７４】  更に、表２Ｂの結果から、難接着材として知られるゴム・プラスチックについては、接着する際にプライマーを併用する事で、接着力の立ち上がりが速くなり、且つ、十分な接着力が得られる事が分かる。さらに、実施例６Ｂ及び比較例５ＢはＥＰＤＭ、ＣＲについても同様に優れた耐湿熱性を示すことが分かる。この結果から本発明は幅広いゴム材料について適応可能であり、金属／金属といった同種被着体の接着だけでなく、ゴム・エラストマー／金属と言った硬さの異なる被着体についても適応できることが分かる。【００７５】  しかし、白化現象について比較してみると、実施例６Ｂでは白化現象がなく非常に外観良く接着しているのに対し、比較例５Ｂは白化現象がみられ、外観が悪くなっていることが分かる。特にカチオン電着塗装やＥＰＤＭ、ＣＲなどのゴム、エラストマーは黒色であることが多く、白化現象が目立ちやすいということもあり、実施例６Ｂのように白化現象が起きず、高い信頼性を有するシアノアクリレート系接着剤組成物を使用するのが適当である。【００７６】  つぎに、実施例６Ｂ及び比較例５Ｂ、７Ｂで調整したα−シアノアクリレート系接着剤組成物について、その硬化物の耐薬品性試験の結果を表３Ｂに示す。この耐薬品性試験は下記の方法によって行った。先に説明したカチオン電着鉄／ＳＥＢＳ／カチオン電着鉄のサンドイッチ式にテストピースを接着し、１０００ｍＪ／ｃｍ２の紫外線照射をした後、２３±２℃、５５±５％ＲＨの環境下にて７２時間養生した。その後、各薬品に所定時間浸漬し、軽く洗浄・乾燥後、常温にて３時間放置した後テンシロン引張試験機にて引張せん断接着強さを測定した。引張速度は毎分１０ｍｍである。なお、今回の試験はすべてゴム表面をＴＢ１７９７Ｅによってプライマー処理して行った。【００７７】  表３Ｂ中の「引張せん断接着強さ保持率」とは、浸漬後接着強度÷初期強度であり、これを百分率にて表中に示す。また、各薬品への浸漬条件を次に示す。
（１）２５％メタノール水溶液、（２）３７％硫酸水溶液、（３）酸性洗剤及び（４）アルカリ性洗剤は常温（２５℃）にて７２時間浸漬した。（５）沸騰水は沸騰水中にて３０分、（６）ガソリンは常温（２５℃）にて３０分浸漬した。【００７８】
【表６】
0004983600.tif 000007
【００７９】  表３Ｂより特にシアノアクリレートポリマーを分解させるアルカリ性洗剤、沸騰水において耐久性の差が顕著に表れている。比較例７Ｂについては沸騰水では強度が全くなくなるなど、耐久性が悪いことが分かる。実施例６Ｂ及び比較例５Ｂは、大きな強度低下はなく良好な耐薬品性があると言える。しかし、比較例５Ｂについては白化現象があると言う欠点があるため、総合的には実施例６Ｂがより実用的である。【００８０】  本発明を詳細にまた特定の実施態様を参照して説明したが、本発明の精神と範囲を逸脱することなく様々な変更や修正を加えることができることは当業者にとって明らかである。
本出願は、２００５年３月１８日出願の日本特許出願（特願２００５−０７８４５５）、２００６年２月１５日出願の日本特許出願（特願２００６−３７５８９）に基づくものであり、その内容はここに参照として取り込まれる。
【産業上の利用可能性】
【００８１】  本発明によるシアノアクリレート系接着剤組成物は、優れた耐湿熱性を示し、且つ、適当な柔軟性を有しており、鉄／鉄やゴム／ゴムなど同系統の被着材接着だけではなく、ゴムと鉄など硬さの異なる被着材の接着についても対応でき、さらには、酸性雰囲気、アルカリ性雰囲気、沸騰水、ガソリンなどに対しても十分な耐性がある。これにより、従来の瞬間接着剤では困難であった水回り用途や高湿環境下での用途、あるいは特殊環境下での使用など用途範囲が広がり、大いに工程短縮・コストダウンなど工業的に貢献するものである。